Сырьевая смесь для изготовления бетона
RAW MIXTURE FOR CONCRETE MANUFACTURE

Изобретение относится к промышленности строительных материалов, в частности к производству бетонов.
Известна сырьевая смесь для изготовления бетона, содержащая, мас.%: цемент 22,0-40,0; микрокремнезем 3,0-4,0; пластификатор 0,3-0,9; базальтовое волокно длиной до 9 мм 1,5-2,0; кварцевый песок 55,0-60,0; вода - остальное [1].
Задача изобретения состоит в повышении морозостойкости бетона.
Технический результат достигается тем, что сырьевая смесь для изготовления бетона, содержащая портландцемент, микрокремнезем, пластификатор, кварцевый песок, воду, в качестве пластификатора включает мылонафт и дополнительно гранитную крошку фракции 5-10 мм при следующем соотношении компонентов, мас.%: портландцемент 27,0-29,0; микрокремнезем 3,0-4,0; мылонафт 0,1-0,2; кварцевый песок 35,9-46,8; гранитная крошка фракции 5-10 мм 6,0-10,0; вода 17,0-21,0.
Составы сырьевой смеси приведены в таблице.
Компоненты дозируют в требуемых количествах, смешивают. Полученной бетонной смесью заполняют металлические формы, уплотняют смесь и выдерживают ее в формах до затвердевания. Затем изделия извлекают из форм.
Источник информации
1. RU 2423331, 2011.